용체 처리 후 상온 시효 를 행한 ( 또는 아 시효 된 상태 에 있 는 ) Al - Mg - Si 계 알루미늄 합 금판 은 , 프레스 성형 전 에 , 합 금판 을 5 분 이하 의 시간 동안 150 내지 350 ℃ 의 범위 내 의 온도 로 부분 적 으로 가열 하 여 가 열부 와 비 가 열부 사이 의 강도 차이 ( 0 . 2 % 내력 차이 ) 를 10 MPa 이상 으로 하 는 열처리 ( 부분 전환 열처리 ) 를 실시 한다 . 이렇게 처리 된 합 금판 을 강도 가 낮 은 가 열 부 는 프레스 의 주름 억제 기구 와 접촉 시키 고 강도 가 낮 은 비 가 열 부 는 펀치 의 어깨 부 ( 반경 ) 와 접촉 시키 는 조건 으로 냉간 프레스 성형 을 행한다 . 부분 전환 열처리 에서 , 승 온 속도 및 100 ℃ 이하 로 냉각 에서 냉각 속도 는 30 ℃/ min 이상 으로 설정 한다 . 또한 , 부분 전환 열처리 후 냉각 프레스 성형 까지 합 금판 을 상온 에 방치 하 는 기간 은 30 일 이내 로 설정 한다 .